(57)【要約】【課題】高感度で、かつ、高感度を長期間維持でき、保存安定性の優れる感光性組成物と、これを用いたカラーフィルタを提供する。【解決手段】エチレン性不飽和二重結合を有する化合物と、光重合開始剤と、顔料と、チオール化合物とを少なくとも含有し、前記チオール化合物は、チオール基に対してα位および／またはβ位の炭素に水素以外の置換基が３つ以上結合した分岐構造であるカラーフィルタ用感光性組成物。また、前記置換基の少なくとも１つは、アルキル基であることが好ましい。チオール化合物として、このような分岐構造のものを使用することにより、高感度で、しかもその感度が持続する組成物となる。このような組成物を使用することによって、高性能のカラーフィルタを生産性良く提供できる。【選択図】  なし【特許請求の範囲】
【請求項１】
エチレン性不飽和二重結合を有する化合物と、光重合開始剤と、顔料と、チオール化合物とを少なくとも含有し、
前記チオール化合物は、チオール基に対してα位および／またはβ位の炭素に水素以外の置換基が３つ以上結合した分岐構造であることを特徴とするカラーフィルタ用感光性組成物。
【請求項２】
前記置換基の少なくとも１つは、アルキル基であることを特徴とする請求項１に記載のカラーフィルタ用感光性組成物。
【請求項３】
前記チオール化合物は、式（１）で示す部分構造を有することを特徴とする請求項２に記載のカラーフィルタ用感光性組成物。
【化１】
2004264435.tif 000011
（式（１）中、Ｒ１はメチル基またはエチル基を示し、ｍは０〜２の整数を示し、ｎは０または１を示す。）
【請求項４】
前記チオール化合物は、２個以上のチオール基を有する多官能チオール化合物であることを特徴とする請求項１ないし３のいずれかに記載のカラーフィルタ用感光性組成物。
【請求項５】
前記チオール化合物は、多官能アルコール類と、式（２）で表されるカルボン酸とのエステルであることを特徴とする請求項４に記載のカラーフィルタ用感光性組成物。
【化２】
2004264435.tif 000012
（式（２）中、Ｒ１はメチル基またはエチル基を示し、ｍは０〜２の整数を示し、ｎは０または１を示す。）
【請求項６】
前記多官能アルコール類は、炭素数２〜１０のアルキレングリコール、ジエチレングリコール、グリセリン、ジプロピレングリコール、トリメチロールプロパン、ペンタエリスリトール、ジペンタエリスリトールからなる群より選ばれる１種以上であることを特徴とする請求項５に記載のカラーフィルタ用感光性組成物。
【請求項７】
前記チオール化合物は、エチレングリコールビス（３−メルカプトブチレート）、ジエチレングリコールビス（３−メルカプトブチレート）、ブタンジオールビス（３−メルカプトブチレート）、トリメチロールプロパントリス（３−メルカプトブチレート）、ペンタエリスリトールテトラキス（３−メルカプトブチレート）、ジペンタエリスリトールヘキサキス（３−メルカプトブチレート）、エチレングリコールビス（３−メルカプトイソブチレート）、ジエチレングリコールビス（３−メルカプトイソブチレート）、ブタンジオールビス（３−メルカプトイソブチレート）、トリメチロールプロパントリス（３−メルカプトイソブチレート）、ペンタエリスリトールテトラキス（３−メルカプトイソブチレート）、ジペンタエリスリトールヘキサキス（３−メルカプトイソブチレート）、オクタンジオールビス（３−メルカプトブチレート）、オクタンジオールビス（３−メルカプトイソブチレート）からなる群より選ばれる１種以上であることを特徴とする請求項１ないし５のいずれかに記載のカラーフィルタ用感光性組成物。
【請求項８】
前記光重合開始剤は、α−ヒドロキシアセトフェノン類、α−アミノアセトフェノン類、ビイミダゾール類からなる群より選ばれる１種以上であることを特徴とする請求項１ないし７のいずれかに記載のカラーフィルタ用感光性組成物。
【請求項９】
増感剤を含有することを特徴とする請求項１ないし８のいずれかに記載のカラーフィルタ用感光性組成物。
【請求項１０】
前記増感剤は、２５０〜５００ｎｍの吸収波長領域を有することを特徴とする請求項９に記載のカラーフィルタ用感光性組成物。
【請求項１１】
前記増感剤は、ベンゾフェノン類および／またはアンスラキノン類であることを特徴とする請求項１０に記載のカラーフィルタ用感光性組成物。
【請求項１２】
基板上に、請求項１ないし１１のいずれかに記載のカラーフィルタ用感光性組成物からなる着色パターンが形成されたことを特徴とするカラーフィルタ。
【請求項１３】
基板上に、請求項１ないし１１のいずれかに記載のカラーフィルタ用感光性組成物からなる着色パターンを形成する工程を有することを特徴とするカラーフィルタの製造方法。
【発明の詳細な説明】
【０００１】
【発明の属する技術分野】
本発明はカラーフィルタに使用される感光性組成物およびこれを用いたカラーフィルタ、カラーフィルタの製造方法に関する。
【０００２】
【従来の技術】
光により硬化する感光性組成物は、速硬化性で、常温にて硬化可能であることから、環境面、省エネルギー性、作業安全性、生産コストなどの観点から注目されていて、印刷版、カラープルーフ、カラーフィルタ、ソルダーレジスト、光硬化インクなどの様々な分野で使用され、現在も数多くの研究、開発が進行している。
【０００３】
これらのなかでカラーフィルタに使用される感光性組成物は、通常、光重合開始剤と、光重合開始剤の作用により重合、硬化するエチレン性不飽和結合を有する化合物と、バインダー樹脂と、顔料と、必要に応じて添加される各種添加物とから構成されている。カラーフィルタ用感光性組成物（以下、感光性組成物という。）を実際に製造する際には、感光波長や重合開始特性により光重合開始剤を選択し、重合性や求められる硬化物の物性によりエチレン性不飽和結合を有する化合物、バインダー樹脂、添加物を適宜選択し、さらに硬化物に要求される色相により顔料を選択し、これらを組み合わせている。
【０００４】
このような感光性組成物を用いてカラーフィルタを製造する場合には、まず、特定の色の顔料を含んだ感光性組成物を基板上に塗布し、パターン露光、現像を行うことにより、１色目のパターン形成を行う。その後、順次、他の色の顔料を含んだ感光性組成物を用いて同様にパターン形成する。その結果、数十〜数百ミクロンという極めて微細な画素あるいは帯（ストライプ）が一定の配列で配置したカラーフィルタが得られる。
【０００５】
このようにして使用される感光性組成物には、最近では、より低いエネルギーでより速く硬化するとともに、より精細なパターンを形成でき、しかも保存安定性に優れていることなどが求められている。しかし、従来の感光性組成物においては、▲１▼使用する顔料の種類によっては光重合の開始に必要な十分なエネルギーが得られない場合があること、▲２▼大気に接している部分では、大気中の酸素により重合・硬化が阻害される傾向があること、▲３▼保存安定性が不十分であり、保存中に光感度が低下する傾向があること、などの各種問題が生じている。
【０００６】
そこで、例えば上記▲１▼の問題に対しては、より大きなエネルギーの照射や過剰量の光重合開始剤を添加する方法などが検討され、また、▲２▼の問題に対しては、酸素遮断膜を設置して、感光性組成物に酸素が接しないようにする方法などが検討されている。しかしながら、これらの方法は、省エネルギー、生産コストの点から好ましくない。そのため、感光性組成物自体に、より高い感度と保存安定性とを付与するための検討が進められている。
【０００７】
例えば、特許文献１には、ビイミダゾール化合物、チタノセン化合物、トリアジン化合物およびオキサゾール化合物から選ばれる開始剤と、直鎖状の多官能チオールとを光重合開始剤として使用することにより、感度、現像性、解像性、保存安定性を向上させられると記載されている。また、特許文献２には、増感剤と、有機ホウ素錯体と、チオール基を有する直鎖状の化合物とを含む光重合開始剤により、酸素遮断膜を使用しなくても酸素によって重合・硬化が阻害されないことが開示されている。
【０００８】
【特許文献１】
特開平１０−２５３８１５号公報
【特許文献２】
特開２０００−２４９８２２公報
【０００９】
【発明が解決しようとする課題】
しかしながら、上記特許文献１および２において記載されているように、直鎖状のチオールを感光性組成物に使用すると、得られる感光性組成物の感度は向上する場合があるものの、保存安定性は不十分であり、使用時に十分な感度を確保することは困難であった。
【００１０】
本発明は上記事情に鑑みてなされたもので、高感度で、さらにこのような高感度を長期間維持でき、保存安定性の優れる感光性組成物を提供することによって、高性能のカラーフィルタを生産性良く提供することを課題とする。
【００１１】
【課題を解決するための手段】
本発明の感光性組成物は、エチレン性不飽和二重結合を有する化合物と、光重合開始剤と、顔料と、チオール化合物とを少なくとも含有し、  前記チオール化合物は、チオール基に対してα位および／またはβ位の炭素に水素以外の置換基が３つ以上結合した分岐構造であることを特徴とする。
前記置換基の少なくとも１つは、アルキル基であることが好ましい。
前記チオール化合物は、式（１）で示す部分構造を有することが好ましい。
【化３】
2004264435.tif 000002
（式（１）中、Ｒ１はメチル基またはエチル基を示し、ｍは０〜２の整数を示し、ｎは０または１を示す。）
前記チオール化合物は、２個以上のチオール基を有する多官能チオール化合物であることが好ましい。
前記チオール化合物は、多官能アルコール類と、式（２）で表されるカルボン酸とのエステルであることが好ましい。
【化４】
2004264435.tif 000003
（式（２）中、Ｒ１はメチル基またはエチル基を示し、ｍは０〜２の整数を示し、ｎは０または１を示す。）
また、前記多官能アルコール類は、炭素数２〜１０のアルキレングリコール、ジエチレングリコール、グリセリン、ジプロピレングリコール、トリメチロールプロパン、ペンタエリスリトール、ジペンタエリスリトールからなる群より選ばれる１種以上であることが好ましい。
前記チオール化合物は、エチレングリコールビス（３−メルカプトブチレート）、ジエチレングリコールビス（３−メルカプトブチレート）、ブタンジオールビス（３−メルカプトブチレート）、トリメチロールプロパントリス（３−メルカプトブチレート）、ペンタエリスリトールテトラキス（３−メルカプトブチレート）、ジペンタエリスリトールヘキサキス（３−メルカプトブチレート）、エチレングリコールビス（３−メルカプトイソブチレート）、ジエチレングリコールビス（３−メルカプトイソブチレート）、ブタンジオールビス（３−メルカプトイソブチレート）、トリメチロールプロパントリス（３−メルカプトイソブチレート）、ペンタエリスリトールテトラキス（３−メルカプトイソブチレート）、ジペンタエリスリトールヘキサキス（３−メルカプトイソブチレート）、オクタンジオールビス（３−メルカプトブチレート）、オクタンジオールビス（３−メルカプトイソブチレート）からなる群より選ばれる１種以上であることが好ましい。
前記光重合開始剤は、α−ヒドロキシアセトフェノン類、α−アミノアセトフェノン類、ビイミダゾール類からなる群より選ばれる１種以上であることが好ましい。
増感剤を含有することが好ましく、また増感剤は、２５０〜５００ｎｍの吸収波長領域を有すること、ベンゾフェノン類および／またはアンスラキノン類であることが好ましい。
本発明のカラーフィルタは、基板上に、前記感光性組成物からなる着色パターンが形成されたことを特徴とする。
本発明のカラーフィルタの製造方法は、基板上に、前記感光性組成物からなる着色パターンを形成する工程を有することを特徴とする。
【００１２】
【発明の実施の形態】
以下、本発明を詳細に説明する。
本発明の感光性組成物は光の照射によって硬化するものであって、エチレン性不飽和二重結合を有する化合物（以下、エチレン性化合物という）と、光重合開始剤と、顔料と、特定のチオール化合物とを少なくとも含有する。
［エチレン性化合物］
エチレン性化合物は、エチレン性不飽和二重結合を少なくとも１つ有し、ラジカル重合（または架橋）反応が可能なモノマーやオリゴマーであって、例えば、（メタ）アクリル酸、メチル（メタ）アクリレート、ブチル（メタ）アクリレート、ベンジル（メタ）アクリレート、２−ヒドロキシエチル（メタ）アクリレート、２−ヒドロキシプロピル（メタ）アクリレートなどの各種（メタ）アクリル酸エステル、エチレングリコールジ（メタ）アクリレート、トリメチロールプロパントリ（メタ）アクリレート、ペンタエリストールトリ（メタ）アクリレート、ジペンタエリストールヘキサ（メタ）アクリレート、ペンタエリストールテトラ（メタ）アクリレート、スチレン、ジビニルベンゼン、（メタ）アクリルアミド、酢酸ビニル、Ｎ−ヒドロキシメチル（メタ）アクリルアミド、メラミン（メタ）アクリレート、エポキシ（メタ）アクリレートプレポリマーなどが挙げられ、１種単独で使用しても、２種以上併用してもよい。好ましくは、感光性組成物の露光感度（以下、感度という。）が優れ、硬化後の諸耐性（例えば、透明性、耐薬品性、耐熱性）が優れることから、多官能（メタ）アクリル系モノマー、すなわち、１分子中に不飽和二重結合を２個以上を有する（メタ）アクリル系モノマーを用いるのが好ましい。
なお、ここで「（メタ）アクリル」とは「メタクリル」および「アクリル」を意味し、「（メタ）アクリレート」とは、「メタクリレート」および「アクリレート」を意味する。
【００１３】
［光重合開始剤］
光重合開始剤としては特に制限はなく、ベンゾインメチルエーテル、ベンゾインエチルエーテル、ベンゾインイソプロピルエーテル、ベンジルメチルケタール、α−ハロゲノアセトフェノン類、メチルフェニルグリオキシレート、ベンジル、アンスラキノン、フェナンスレンキノン、カンファキノン、アシルフォスフィンオキサイド、ビスアシルフォスフィンオキサイドなどの公知の光重合開始剤を用いることもできるが、好ましくはα−ヒドロキシアセトフェノン類、α−アミノアセトフェノン類、ビイミダゾール類から選ばれるものを使用する。
【００１４】
α−ヒドロキシアセトフェノン類としては、例えば、２−ヒドロキシ−２−メチル−１−フェニルプロパン−１−オン、２−ヒドロキシ−２−メチル−１−フェニルブタン−１−オン、１−（４−メチルフェニル）−２−ヒドロキシ−２−メチルプロパン−１−オン、２−ヒドロキシ−プロパン−１−オン、１−（４−イソプロピルフェニル）−２−メチルプロパン−１−オン、１−（４−ブチルフェニル）−２−ヒドロキシ−２−メチルプロパン−１−オン、２−ヒドロキシ−２−メチル−１−（４−オクチルフェニル）プロパン−１−オン、１−（４−ドデシルフェニル）−２−メチルプロパン−１−オン、１−（４−メトキシフェニル）−２−メチルプロパン−１−オン、１−（４−メチルチオフェニル）−２−メチルプロパン−１−オン、１−（４−クロロフェニル）−２−ヒドロキシ−２−メチルプロパン−１−オン、１−（４−ブロモフェニル）−２−ヒドロキシ−２−メチルプロパン−１−オン、２−ヒドロキシ−１−（４−ヒドロキシフェニル）−２−メチルプロパン−１−オン、１−（４−ジメチルアミノフェニル）−２−ヒドロキシ−２−メチルプロパン−１−オン、１−（４−カルボエトキシフェニル）−２−ヒドロキシ−２−メチルプロパン−１−オン、１−ヒドロキシシクロヘキシルフェニルケトン、２−ヒドロキシ−１−（４−（２−ヒドロキシエトキシ）−フェニル）−２−メチルプロパン−１−オンなどが挙げられる。
【００１５】
α−アミノアセトフェノン類としては、例えば、２−ジメチルアミノ−２−メチル−１−フェニルプロパン−１−オン、２−ジエチルアミノ−２−メチル−１−フェニルプロパン−１−オン、２−メチル−２−モルホリノ−１−フェニルプロパン−１−オン、２−ジメチルアミノ−２−メチル−１−（４−メチルフェニル）プロパン−１−オン、２−ジメチルアミノ−１−（４−エチルフェニル）−２−メチルプロパン−１−オン、２−ジメチルアミノ−１−（４−イソプロピルフェニル）−２−メチルプロパン−１−オン、１−（４−ブチルフェニル）−２−ジメチルアミノ−２−メチルプロパン−１−オン、２−ジメチルアミノ−１−（４−メトキシフェニル）−２−メチルプロパン−１−オン、２−ジメチルアミノ−２−メチル−１−（４−メチルチオフェニル）プロパン−１−オン、２−メチル−１−（４−メチルチオフェニル）−２−モルホリノ−プロパン−１−オン、２−ベンジル−２−ジメチルアミノ−１−（４−モルホリノフェニル）−ブタン−１−オン、２−ベンジル−２−ジメチルアミノ−１−（４−ジメチルアミノフェニル）−ブタン−１−オンなどが挙げられる。
【００１６】
ビイミダゾール類としては、例えば、２，２’−ビス（２−クロロフェニル）−４，４’，５，５’−テトラフェニル−１，２’−ビイミダゾール、２，２’−ビス（２−クロロフェニル）−４，４’，５，５’−テトラ（エトキシフェニル）−１，２’−ビイミダゾール、２，２’−ビス（２−クロロフェニル）−４，４’，５，５’−テトラ（４−ブロモフェニル）−１，２’−ビイミダゾール、２，２’−ビス（２−クロロフェニル）−４，４’，５，５’−テトラ（４−メチルフェニル）−１，２’−ビイミダゾール、２，２’−ビス（２−クロロフェニル）−４，４，５，５’−テトラ（４−エチルフェニル）−１，２’−ビイミダゾール、２，２’−ビス（２−クロロフェニル）−４，４’，５，５’−テトラ（４−ブチルフェニル）−１，２’ビイミダゾール、２，２’−ビス（２−クロロフェニル）−４，４’，５，５’−テトラ（４−オクチルフェニル）−１，２’−ビイミダゾール、２，２’−ビス（２−クロロフェニル）−４，４’，５，５’−テトラ（４−メトキシフェニル）−１，２’−ビイミダゾール、２，２’−ビス（２−クロロフェニル）−４，４’，５，５’−テトラ（３−メトキシフェニル）−１，２’−ビイミダゾール、２，２’−ビス（２，４−ジクロロフェニル）−４，４’，５，５’−テトラフェニル−１，２’−ビイミダゾール、２，２’−ビス（２−フロロフェニル）−４，４’，５，５’−テトラ（３−メトキシフェニル）−１，２’−ビイミダゾール、２，２’−ビス（２，６−ジフロロフェニル）−４，４’，５，５’−テトラ（３−メトキシフェニル）−１，２’−ビイミダゾール、２，２’−ビス（２−メチルフェニル）−４，４’，５，５’−テトラフェニル−１，２’−ビイミダゾールなどが挙げられる。
【００１７】
これらの光重合開始剤は、１種単独で使用しても、２種以上を併用してもよい。また、感光性組成物中における光重合開始剤の配合量には特に制限はないが、エチレン性化合物１００質量部に対して、好ましくは５〜１００質量部、より好ましくは１０〜５０質量部である。
【００１８】
［顔料］
顔料としては下記のものが挙げられる。いずれもカラーインデックスナンバーにて示す。
Ｃ．Ｉ．Ｐｉｇｍｅｎｔ  Ｙｅｌｌｏｗ１２、１３、１４、１７、２０、２４、５５、８３、８６、９３、１０９、１１０、１１７、１２５、１３７、１３９、１４７、１４８、１５３、１５４、１６６、１６８、
Ｃ．Ｉ．Ｐｉｇｍｅｎｔ  Ｏｒａｎｇｅ３６、４３、５１、５５、５９、６１、
Ｃ．Ｉ．Ｐｉｇｍｅｎｔ  Ｒｅｄ９、９７、１２２、１２３、１４９、１６８、１７７、１８０、１９２、２１５、２１６、２１７、２２０、２２３、２２４、２２６、２２７、２２８、２４０、
Ｃ．Ｉ．Ｐｉｇｍｅｎｔ  Ｖｉｏｌｅｔ１９、２３、２９、３０、３７、４０、５０、
Ｃ．Ｉ．Ｐｉｇｍｅｎｔ  Ｂｌｕｅ１５、１５：１、１５：４、１５：６、２２、６０、６４、
Ｃ．Ｉ．Ｐｉｇｍｅｎｔ  Ｇｒｅｅｎ７、３６、
Ｃ．Ｉ．Ｐｉｇｍｅｎｔ  Ｂｒｏｗｎ２３、２５、２６、
Ｃ．Ｉ．Ｐｉｇｍｅｎｔ  Ｂｌａｃｋ７、
およびチタンブラック、
などが例示できる。これらの顔料は、１種単独で使用しても、２種以上併用してもよい。
また、顔料の配合量には特に制限はなく、顔料の種類によっても異なるが、通常、エチレン性化合物１００質量部に対して、好ましくは１０〜５００質量部、より好ましくは２０〜２００質量部である。
【００１９】
［チオール化合物］
チオール化合物としては、チオール基に対してα位および／またはβ位の炭素原子に水素以外の置換基が３つ以上結合した分岐構造（枝分かれ構造）のものを使用する。
より好ましいチオール化合物としては、チオール基に対してα位および／またはβ位の炭素原子に、少なくとも１つのアルキル基を置換基として有しているチオール化合物であり、さらに好ましくは、式（１）で示す部分構造を有するものである。ここでアルキル基は、主鎖（チオール基と、炭素原子とで構成される最も長鎖の部分）を構成せず、主鎖に結合している。
【００２０】
【化５】
2004264435.tif 000004
（式（１）中、Ｒ１はメチル基またはエチル基を示し、ｍは０〜２の整数を示し、ｎは０または１を示す。）
【００２１】
また、チオール化合物は、１分子中に２個以上のチオール基を有する多官能チオール化合物であることが感光性組成物の感度向上の点から好ましく、例えば、式（１）の部分構造を１分子中に２つ以上有する多官能チオール化合物が好ましい。
より好ましいチオール化合物は、式（１）の部分構造を有する式（２）のカルボン酸と、アルコール類とのエステルであり、好ましくは多官能アルコール類とのエステルである。式（２）のカルボン酸と多官能アルコール類とのエステルは、多官能チオール化合物となる。
【化６】
2004264435.tif 000005
（式（２）中、Ｒ１はメチル基またはエチル基を示し、ｍは０〜２の整数を示し、ｎは０または１を示す。）
【００２２】
多官能アルコール類の具体例としては、炭素数２〜１０のアルキレングリコール、ジエチレングリコール、グリセリン、ジプロピレングリコール、トリメチロールプロパン、ペンタエリスリトール、ジペンタエリスリトールが挙げられ、これらを１種単独で使用しても２種以上を併用してもよい。また、炭素数２〜１０のアルキレングリコールは枝分かれしていてもよい。
【００２３】
以下に、好適に使用可能なチオール化合物を具体的に例示する。
炭化水素ジチオールとして、２，５−ヘキサンジチオール、２，９−デカンジチオール、１，４−ビス（１−メルカプトエチル）ベンゼンなどが挙げられる。式（２）のカルボン酸誘導体として、エチレングリコールビス（３−メルカプトブチレート）、ジエチレングリコールビス（３−メルカプトブチレート）、ブタンジオールビス（３−メルカプトブチレート）、オクタンジオールビス（３−メルカプトブチレート）、ノナンジオールビス（３−メルカプトブチレート）、トリメチロールプロパントリス（３−メルカプトブチレート）、ペンタエリスリトールテトラキス（３−メルカプトブチレート）、ジペンタエリスリトールヘキサキス（３−メルカプトブチレート）、エチレングリコールビス（２−メルカプトプロピオネート）、ジエチレングリコールビス（２−メルカプトプロピオネート）、ブタンジオールビス（２−メルカプトプロピオネート）、オクタンジオールビス（２−メルカプトプロピオネート）、ノナンジオールビス（２−メルカプトプロピオネート）、トリメチロールプロパントリス（２−メルカプトプロピオネート）、ペンタエリスリトールテトラキス（２−メルカプトプロピオネート）、ジペンタエリスリトールヘキサキス（２−メルカプトプロピオネート）、エチレングリコールビス（３−メルカプトイソブチレート）、ジエチレングリコールビス（３−メルカプトイソブチレート）、ブタンジオールビス（３−メルカプトイソブチレート）、オクタンジオールビス（３−メルカプトイソブチレート）、ノナンジオールビス（３−メルカプトイソブチレート）、トリメチロールプロパントリス（３−メルカプトイソブチレート）、ペンタエリスリトールテトラキス（３−メルカプトイソブチレート）、ジペンタエリスリトールヘキサキス（３−メルカプトイソブチレート）、エチレングリコールビス（２−メルカプトイソブチレート）、ジエチレングリコールビス（２−メルカプトイソブチレート）、ブタンジオールビス（２−メルカプトイソブチレート）、オクタンジオールビス（２−メルカプトイソブチレート）、ノナンジオールビス（２−メルカプトイソブチレート）、トリメチロールプロパントリス（２−メルカプトイソブチレート）、ペンタエリスリトールテトラキス（２−メルカプトイソブチレート）、ジペンタエリスリトールヘキサキス（２−メルカプトイソブチレート）、エチレングリコールビス（４−メルカプトバレレート）、ジエチレングリコールビス（４−メルカプトバレレート）、ブタンジオールビス（４−メルカプトバレレート）、オクタンジオールビス（４−メルカプトバレレート）、ノナンジオールビス（４−メルカプトバレレート）、トリメチロールプロパントリス（４−メルカプトバレレート）、ペンタエリスリトールテトラキス（４−メルカプトバレレート）、ジペンタエリスリトールヘキサキス（４−メルカプトバレレート）、エチレングリコールビス（３−メルカプトバレレート）、ジエチレングリコールビス（３−メルカプトバレレート）、ブタンジオールビス（３−メルカプトバレレート）、オクタンジオールビス（３−メルカプトバレレート）、ノナンジオールビス（３−メルカプトバレレート）、トリメチロールプロパントリス（３−メルカプトバレレート）、ペンタエリスリトールテトラキス（３−メルカプトバレレート）、ジペンタエリスリトールヘキサキス（３−メルカプトバレレート）などが例示できる。
【００２４】
式（１）の構造を有するアルコールを含む化合物として、フタル酸ジ（１−メルカプトエチルエステル）、フタル酸ジ（２−メルカプトプロピルエステル）、フタル酸ジ（３−メルカプトブチルエステル）、フタル酸ジ（３−メルカプトイソブチルエステル）などが例示できる。
【００２５】
これらのなかで好ましくは、エチレングリコールビス（３−メルカプトブチレート）、ジエチレングリコールビス（３−メルカプトブチレート）、ブタンジオールビス（３−メルカプトブチレート）、オクタンジオールビス（３−メルカプトブチレート）、トリメチロールプロパントリス（３−メルカプトブチレート）、ペンタエリスリトールテトラキス（３−メルカプトブチレート）、ジペンタエリスリトールヘキサキス（３−メルカプトブチレート）、エチレングリコールビス（３−メルカプトイソブチレート）、ジエチレングリコールビス（３−メルカプトイソブチレート）、ブタンジオールビス（３−メルカプトイソブチレート）、オクタンジオールビス（３−メルカプトイソブチレート）、トリメチロールプロパントリス（３−メルカプトイソブチレート）、ペンタエリスリトールテトラキス（３−メルカプトイソブチレート）、ジペンタエリスリトールヘキサキス（３−メルカプトイソブチレート）が挙げられる。
【００２６】
さらに好ましくは、エチレングリコールビス（３−メルカプトブチレート）、ブタンジオールビス（３−メルカプトブチレート）、トリメチロールプロパントリス（３−メルカプトブチレート）、エチレングリコールビス（３−メルカプトイソブチレート）、ブタンジオールビス（３−メルカプトイソブチレート）、トリメチロールプロパントリス（３−メルカプトイソブチレート）が挙げられ、これらを使用すると、重合開始能力がより向上し、感光性組成物の保存安定性も一層優れる。
また、これらのチオール化合物は１種単独で使用しても、２種以上を併用してもよい。
【００２７】
チオール化合物は、エチレン性化合物１００質量部に対して、通常１〜２００質量部、好ましくは１０〜１００質量部となるように配合する。チオール化合物の配合量が少なすぎると重合開始が効率よく進まないことがあり、多すぎても重合開始機能は向上しないうえ、得られた感光性組成物のレジスト物性に悪影響を及ぼすことがある。
【００２８】
チオール化合物として、特に上述したように分岐構造のものを選択し、既存の光重合開始剤とともに使用することによって、光照射後のラジカル重合過程で、当該チオール化合物から、酸素による重合阻害を受けにくいチイルラジカルが発生するので、得られる感光性組成物は高感度となる。よって、従来のように、感光性組成物を基板上などに塗布してこれを重合、硬化させる際に、感光性組成物の表面に酸素が接触しないようにカバーフィルムなどの酸素遮断膜を設けたり、アルゴンガスや窒素などの不活性ガス雰囲気下で重合、硬化を行ったりする必要がなく、これらの対策を施さなくても十分な硬化性を示す。
また、このような分岐構造のチオール化合物を使用することによって、感光性組成物中の（メタ）アクリロイル基とチオール基とのマイケル付加が抑制されるので、得られる感光性組成物はこのように高感度となるだけでなく、このような高感度が長時間持続し、保存安定性にも優れる。例えば、このような分岐構造を有さないラウリルメルカプタン、オクタンチオール、ＨＳＣＨ２ＣＨ２ＣＯＯＨ誘導体などの直鎖型チオールや、メルカプトベンゾチアゾールのような芳香族チオールでは、ある程度の高感度化は達成できても、保存安定性の向上は不十分である。
【００２９】
［バインダー樹脂］
本発明の感光性組成物には、感光性組成物を基板などに塗布する際の膜形成性を向上させるために、バインダー樹脂が含まれることが好ましい。
バインダー樹脂としては、熱硬化性樹脂、熱可塑性樹脂、感光性樹脂などが使用でき、例えばポリアクリレート類、ポリ−α−アルキルアクリレート類、ポリアミド類、ポリビニルアセタール類、ポリウレタン類、ポリカーボネート類、ポリスチレン類、ポリビニルエステル類、フェノール樹脂、エポキシ樹脂、ノボラック樹脂、アルキッド樹脂などの重合体や共重合体を１種単独で、または２種以上の混合物として使用できる。また、バインダー樹脂としては、膜厚１μｍ以上の均一な膜を形成可能であって、現像液に可溶なものを使用するものが好ましく、さらに、可視光領域４００〜７００ｎｍの全波長領域において、透過率が好ましくは８０％以上、さらには９５％位以上の透明樹脂が好ましい。
【００３０】
また、バインダー樹脂として、感光性組成物の硬化反応促進や硬化物の特性向上を目的として、ラジカル重合可能なエチレン性不飽和結合基を有するものを使用しても良い。しかしながら、この感光性組成物をカラーフィルタに使用する場合には、製造の後工程において、高温での処理や、種々の溶剤または薬品による処理が行われるため、バインダー樹脂としては、エチレン性不飽和結合基を有さず、耐熱性、経時安定性などに優れたものを用いることが好ましい。
バインダー樹脂は、エチレン性化合物１００質量部に対し、通常５０〜３００質量部、好ましくは１００〜２００質量部配合される。
【００３１】
［溶剤］
また、感光性組成物には、粘度調整を目的として揮発性の溶剤を適宜加えても良い。揮発性の溶剤としては、アルコール類、ケトン類、エステル類などが挙げられ、具体例としては、メタノール、エタノール、トルエン、シクロヘキサン、イソホロン、セロソルブアセテート、ジエチレングリコールジメチルエーテル、エチレングリコールジエチルエーテル、キシレン、エチルベンゼン、メチルセロソルブ、エチルセロソルブ、ブチルセロソルブ、プロピレングリコールモノメチルエーテル、酢酸イソアミル、乳酸エチル、メチルエチルケトン、アセトン、シクロヘキサノンなどである。これらは１単独で使用しても良いし、２種以上を併用してもよい。
また、溶剤の配合量は特に制限はないが、感光性組成物中の固形分（不揮発性成分）１００質量部に対し、好ましくは１００〜９００質量部、より好ましくは２００〜５００質量部配合される。
【００３２】
［増感剤］
また、感光性組成物には、光源からの光を吸収して励起される増感剤を用いることができる。
増感剤としては、シアニン、キサンテン、オキサジン、チアジン、ジアリールメタン、トリアリールメタン、ピリリウムなどのカチオン色素類、メロシアニン、クマリン、インジゴ、芳香族アミン、フタロシアニン、アゾ、キノン、チオキサンテン系増感色素などの中性色素、ベンゾフェノン類、アセトフェノン類、チオキサントン類、アンスラキノン類、クマリン類、ケトクマリン類、トリフェニルピリリウム類などの化合物が例示され、これらのなかでは、２５０〜５００ｎｍの吸収波長領域を有するものが好ましい。
ここで、カチオン色素の場合の対アニオンは任意のアニオンであり、例えば、塩素イオン、臭素イオン、ヨウ素イオンなどのハロゲンイオン、ベンゼンスルホン酸アニオン、ｐ−トルエンスルホン酸アニオン、メタンスルホン酸アニオン、ＢＦ４アニオン、ＰＦ６アニオン、過塩素酸アニオンなどが挙げられる。
増感剤は、これらの化合物は、それぞれ単独もしくは２種以上を組み合わせて用いることができるが、用いる光源の発光パターンを勘案して決めることができる。
【００３３】
増感剤の具体例を以下に挙げる。
カチオン色素としてはクリスタルバイオレット（Ｃ．Ｉ．４２５５５）、メチルバイオレット（Ｃ．Ｉ．４２５３５）、マラカイトグリーン（Ｃ．Ｉ．４２０００）、フクシン（Ｃ．Ｉ．４２５１０）、クリスタルバイオレット−カルビノ−ルベース（Ｃ．Ｉ．４２５５５：１）、パラフクシン（Ｃ．Ｉ．４２５００）、ローダミンＢ（Ｃ．Ｉ．４５１７０）、ヴィクトリアブルーＢ（Ｃ．Ｉ．４４０４５）、ビクトリアピュアブルーＢＯＨ（Ｃ．Ｉ．４２５９５）、ブリリアントグリーン（Ｃ．Ｉ．４２０４０）、ナイトブルーＢＸ（Ｃ．Ｉ．５１１８５）、ニュートラルレッド（Ｃ．Ｉ．５００４０）、Ｂａｓｉｃ  Ｙｅｌｌｏｗ１、１１、１３、２１、２８、３６、Ｂａｓｉｃ  Ｏｒａｎｇｅ２１、２２などのカチオン色素、Ｂａｓｉｃ  Ｒｅｄ１（Ｃ．Ｉ．４５１６０）、Ｂａｓｉｃ  Ｒｅｄ５（Ｃ．Ｉ．５００４０）、Ｂａｓｉｃ  Ｒｅｄ１３（Ｃ．Ｉ．４８０１５）、ベイシックバイオレット７（Ｃ．Ｉ．４８０２０）、ベイシックバイオレット１１（Ｃ．Ｉ．４５１７５）、クリスタルバイオレットのｐ−トルエンスルホン酸塩、またはナフタレンスルホン酸塩など、ヴィクトリアブルーＢのｐ−トルエンスルホン酸塩、または過塩素酸塩、ベイシックオレンジ２１のｐ−トルエンスルホン酸塩、またはＢＦ４塩など、ベイシックレッド５のナフタレンスルホン酸塩、またはＰＦ６塩などを挙げることができる。電気的中性色素としては、３−アリル−１−カルボキシメチル−５−〔２−（３−エチル−２（３Ｈ）ベンゾキサゾリリデン）−２−チオヒダントイン、４−〔２−（３−エチル−２（３Ｈ）ベンゾチアゾリリデン）エチリデン〕−３−フェニル−２−イソオキサゾリン−５−オン、３−（２−ベンゾチアゾリル）−７−（ジエチルアミノ）クマリン、３−（２−ベンズイミダゾリル）−７−（ジエチルアミノ）クマリン、２，３，６，７−テトラヒドロ−１１−オキソ−１Ｈ，５Ｈ，１１Ｈ−〔１〕ベンゾピラノ〔６，７，８−ｉｊ〕キナリジン−１０−カルボン酸エチル、Ｎ，Ｎ’−ジエチルインジゴ、チオキソインジゴ、２−ジメチルアミノアンスラキノン、４−ヒドロキシアゾベンゼン、４−フェニルアミノ−４’−ニトロアゾベンゼンなどを挙げることができる。ベンゾフェノン、４−メチルベンゾフェノン、４−ジメチルアミノベンゾフェノン、４，４’−ジメチルアミノベンゾフェノン、４，４’−ジエチルアミノベンゾフェノン、２，４−ジエチルチオキサントン、２−メチルチオキサントン、イソプロピルチオキサントン、アンスラキノン、エチルアンスラキノン、クロロアンスラキノン、ヒドロキシメチルアンスラキノン、アミノアンスラキノン、メチルアミノアンスラキノン、アセアンスレンキノン、アセナフテンキノン、クマリン、７−ジエチルアミノクマリン、４−ジメチルアミノ安息香酸エチルなどをあげることができる。
【００３４】
増感剤は、エチレン性化合物１００質量部に対して、通常１〜６０質量部、好ましくは２〜３０質量部となるように配合する。少なすぎると増感効果が不十分となり、多すぎると増感剤の光吸収により光透過効率が悪化し、重合開始効率が低下することがある。
【００３５】
［その他の配合物］
本発明の感光性組成物には、さらに目的に応じて、公知のレベリング剤、消泡剤、界面活性剤、可塑剤、難燃剤、酸化防止剤、紫外線吸収剤、防かび剤、帯電防止剤、磁性体、導電材料などを添加しても良い。また、保存時の重合を防止する目的で、熱重合防止剤を添加してもよい。
熱重合防止剤の具体例としては、ｐ−メトキシフェノール、ハイドロキノン、カテコール、ｔｅｒｔ−ブチルカテコール、フェノチアジン、メトキノンなどをが挙げられる。
【００３６】
［感光性組成物の調製］
以上説明した感光性組成物は、エチレン性化合物と、光重合開始剤と、顔料と、チオール化合物と、必要に応じて配合されるバインダー樹脂、溶剤および各種添加剤などのその他の成分とを、好ましくはすでに上述した配合割合で、３本ロールミル、２本ロールミル、サンドミル、アトライター、ボールミル、ニーダー、ペイントシェイカーなどの各種分散手段を用いて混合、分散することにより調製できる。また、分散時の重合反応などによりゲル化が起こるのを防ぐ目的で、重合禁止剤を添加してもよく、また、エチレン性化合物や光重合開始剤は顔料分散後に配合してもよい。また、顔料の分散を良好にするために、顔料の分散を促進するとともに分散後の再凝集を防止する分散助剤を適宜添加してもよい。
【００３７】
［カラーフィルタの製造］
こうして調製された本発明の感光性組成物を使用してカラーフィルタを製造する際には、まず、例えば、ガラス、アルミニウム、ＰＥＴなどのポリエステルフィルム、ポリカ−ボネ−トフィルム、ポリメチルメタクリレートフィルムなどのある程度の強度、耐性を持ち、着色液、現像液等に侵されない基板上に、スピナーコート、スプレーコート、ディップコート、カレンダーコート、ロールコート、スクリーンコートなどの塗布方法により、乾燥膜厚が０．５〜３μｍの範囲になるように感光性組成物を塗布、乾燥して、塗膜を形成する第１工程を行う。ここで感光性組成物には、この組成物の流動性を適切に調整するとともに、形成された塗膜に平滑性を付与するために、先に述べた溶剤の他にレベリング剤、消泡剤を添加してもよい。
塗布された感光性組成物を乾燥する際には、必要に応じて熱風オーブンまたはホットプレートなどで、通常６０〜１００℃、１０〜３０分の条件で行うことが好ましい（プリベイク）。この際、温度が高すぎたり、乾燥時間が長すぎると、感光性組成物の一部が重合したり架橋したりして、未露光部の現像液に対する溶解性が低下し、いわゆる焼きつきを引き起こすことがある。また、乾燥は減圧下で行っても良い。
【００３８】
ついで、乾燥した塗膜に、所定のパターンを有するフォトマスクを介して紫外線露光を行う第２工程を行う。光源としては、通常、超高圧水銀ランプ、メタルハライドランプ、キセノンランプなどが用いられるが、フォトマスクを通過する紫外線は通常３００ｎｍ以上の光であるため、例えば、超高圧水銀灯の輝線の中でｉ線（３６５ｎｍ）、ｈ線（４０５ｎｍ）、ｇ線（４３６ｎｍ）と呼ばれる波長の光が用いられる。また、用途や基板の種類によっては熱線カット性や波長選択性を持ったフィルタを使用しても良い。
【００３９】
ついで、塗膜を露光後、現像液により未露光部（画素領域以外の部分）を除去し、パターン形成する第３工程を行う。
そして、形成された着色パターンに対して化学的あるいは物理的耐性を付与する目的で、さらに加熱処理（ポストベーク）する第４工程を行っても良い。加熱処理の条件は、カラーフィルタとしての色特性を損なわない条件が好ましく、通常、１５０〜２５０℃の範囲で１０分〜１２０分行う。
このような第１〜第４工程を各色について繰り返すことにより、各色の着色パターンが形成されたカラーフィルタが得られる。
【００４０】
なお、ここで使用される現像液としては、有機溶剤やアルカリ水溶液が使用でき、有機溶剤としては、例えばＮ−メチルピロリドン、メタノール、エタノール、トルエン、シクロヘキサン、イソホロン、セロソルブアセテート、ジエチレングリコールジメチルエーテル、エチレングリコールジエチルエーテル、キシレン、エチルベンゼン、メチルセロソルブ、エチルセロソルブ、ブチルセロソルブ、プロピレングリコールモノメチルエーテル、プロピレングリコールモノメチルエーテルアセテート、酢酸イソアミル、乳酸エチル、メチル−エチルケトン、アセトン、シクロヘキサノン、Ｎ，Ｎ−ジメチルホルムアミド、アセトニトリルなど挙げられ、これらは１種単独で使用しても、２種以上併用してもよい。また、これら有機溶剤に、さらにトリメチルアミン、トリエチルアミンなどの塩基性物質や界面活性剤類を加えてもよい。
アルカリ水溶液としては、例えば水酸化ナトリウム、水酸化カリウム、炭酸ナトリウム、炭酸カリウムなどの無機塩の水溶液、ヒドロキシテトラメチルアンモニウム、ヒドロキシテトラエチルアンモニウムなどの有機塩の水溶液が挙げられ、これらも１種単独で使用しても２種以上併用してもよい。
【００４１】
以上説明した感光性組成物は、エチレン性不飽和二重結合を有する化合物と、光重合開始剤と、顔料の他、チオール化合物として、特にチオール基に対してα位および／またはβ位の炭素に水素以外の置換基が３つ以上結合した分岐構造のものを含有している。よって、露光時における感度が優れ、また、その感度が長時間持続し保存安定性にも優れる。よって、このような感光性組成物を使用すると、大きなエネルギーの照射、過剰量の光重合開始剤の添加、酸素遮断膜の設置の必要がなく、また、使用時にも十分な感度を確保でき、低エネルギー、低生産コストでカラーフィルタを製造することが可能となる。
【００４２】
【実施例】
以下、実施例に基づいて本発明を説明するが、本発明は実施例により何ら制限されるものではない。また、例中「部」とは「質量部」を、「％」は「質量％」をそれぞれ示す。
［樹脂溶液製造例１］
以下、アルカリ可溶性の樹脂が溶解した樹脂溶液（１）の合成方法を示す。
容積が１リットルの４つ口フラスコに、シクロヘキサノン３５０部、スチレン２６部、２−ヒドロキシエチルアクリレート２３部、メタクリル酸３５部、メタクリル酸メチル２１部、メタクリル酸ブチル７０部を仕込み、９０℃に加熱し、あらかじめシクロヘキサノン２９０部、スチレン２６部、２−ヒドロキシエチルアクリレート２３部、メタクリル酸３５部、メタクリル酸メチル２１部、メタクリル酸ブチル７０部とアゾビスイソブチロニトリル１．７５部を混合溶解したものを３時間で滴下し、９０℃にて３時間さらに反応させた。さらに、アゾビスイソブチロニトリル０．７５部をシクロヘキサノン１０部に溶解させたものを添加し、さらに１時間反応を続け、樹脂溶液（１’）を合成した。
この樹脂溶液（１’）の一部をサンプリングして１８０℃、２０分加熱乾燥して不揮発分を測定し、これをもとに樹脂溶液（１’）に不揮発分が３０％となるようにシクロヘキサノンを添加し、樹脂溶液（１）とした。
【００４３】
［実施例１］
（青色レジストの作製）
５０部の樹脂溶液（１）と、５．７部のリオノールブルーＥ（東洋インキ製造社製）と０．３部の分散剤とを混合し、ペイントシェイカーにて２４時間分散して青色分散体を作製した。
次いで、５０部の青色分散体と、６．２５部のＮＫエステルＡＴＭＰＴ（新中村化学社製、化合物名：トリメチロールプロパントリアクリレート）と、３０．７５部のシクロヘキサノンとを容器中で充分に混合し、不揮発成分約２９％の青色組成物を作製した。
この青色組成物１００部に対して、表１に示すように、光重合開始剤０．８部と、チオール化合物１．２部とを添加して容器中で充分に混合し、１．０ミクロンのフィルタにてろ過することにより、不揮発成分約３０％の青色レジストを得た。
こうして得られた青色レジストについて、これを調製した当日と、これを室温（２２〜２４℃）で２８日間保存した後に、以下の方法で感度測定した。
【００４４】
（感度測定）
青色レジストの分光感度を測定するために、１００ｍｍ×１００ｍｍのガラス基板上に、スピンコーターで乾燥膜厚が２〜３μｍになるように青色レジストを塗布し、７０℃、２０分熱風オーブンで乾燥した。これを１００ｍｍ×５０ｍｍとなるように裁断し、照射分光器（日本分光社製  ＪＡＳＣＯ  ＣＴ−２５ＣＰ型）にセットして、自動的に照射場所と露光時間を変えて露光を行った。光源には超高圧水銀ランプを用い、ｉ線（３６５ｎｍ）、ｈ線（４０５ｎｍ）、ｇ線（４３６ｎｍ）の３波長でそれぞれ露光した。
露光後の基板を現像液である０．１％の炭酸ナトリウム水溶液に約４０秒浸し現像した後、流水で洗浄し、２３０℃で６０分加熱し、さらにポストベークをして、パターン形成した。
表４にｉ線（３６５ｎｍ）、ｈ線（４０５ｎｍ）、ｇ線（４３６ｎｍ）を照射し現像した後に、「現像残り」となった最も高い段数（最高段数）を示す。
【００４５】
なお、表３に、段数と露光量との関係を示す。このように段数が高いほど、青色レジストに到達する実際の露光量は小さい。よって、「現像残り」となる最高段数が大きいほど、小さな露光量でも十分に現像できたことを意味する。また、ここで「現像残り」とは、露光により硬化したことでアルカリ現像液耐性が生じた部分、すなわち十分に硬化した部分のことである。
また、ここでは露光ランプとして超高圧水銀ランプを用いているので、増感剤は２５０ｎｍ〜５００ｎｍに吸収波長領域をもつものとなる。
【００４６】
［実施例２〜９、比較例１〜４］
青色組成物に添加する光重合開始剤、チオール化合物を表１〜２に示すように変えたり、増感剤０．２部を添加したりした以外は実施例１と同様にして、不揮発成分約３０％の青色レジストを得て、実施例１と同様にして感度測定を実施した。
【００４７】
【表１】
2004264435.tif 000006
【００４８】
【表２】
2004264435.tif 000007
【００４９】
【表３】
2004264435.tif 000008
【００５０】
【表４】
2004264435.tif 000009
【００５１】
表４から明らかなように、実施例１〜９で得られた青色レジストは、酸素遮断膜を形成しなくても少ない露光量で硬化でき、高感度であった。また、２８日後においても高感度が維持されていて、保存安定性にも優れていた。
【００５２】
［樹脂溶液製造例２］
樹脂溶液（１’）に不揮発分が３０％となるようにシクロヘキサノンを添加するかわりに、２０％となるように添加した以外は、樹脂溶液製造例１と同様にして樹脂溶液（２）を調製した。
【００５３】
［実施例１０］
（青色レジストの作製）
５５部の樹脂溶液（２）と、５．７部のリオノールブルーＥ（東洋インキ製造社製）と、０．２９部の分散剤と、７．８部のシクロヘキサノンとを混合し、ペイントシェイカーにて２４時間分散して青色分散体を作製した。
次いで５４．１５部の青色分散体と、４．８５部のＮＫエステルＡＴＭＰＴ（新中村化学社製）と、増感剤である０．２部のイソプロピルチオキサントンと、光重合開始剤である０．８部の２−メチル−１−（４−メチルチオフェニル）−２−モルホリノ−プロパン−１−オンと、チオール化合物である１．２部のトリメチロールプロパントリス（３−メルカプトブチレート）と、３９．０部のシクロヘキサノンとを容器中で十分に混合し、１．０μｍのフィルタにて濾過し、不揮発成分２０％の青色レジストを作製した。
こうして得られた青色レジストについて、これを調製した当日と、これを室温（２２〜２４℃）で２８日間保存した後に、実施例１と同様の方法で感度測定した。ただし、使用した現像液としては、０．５％の炭酸ナトリウム水溶液を使用した。また、現像、流水洗浄の後の加熱は２２０℃、３０分の条件で行い、ポストベークは行わなかった。
表５にｉ線（３６５ｎｍ）、ｈ線（４０５ｎｍ）、ｇ線（４３６ｎｍ）を照射し現像した後に、「現像残り」となった最も高い段数（最高段数）を示す。
【００５４】
［実施例１１］
（赤色レジストの作製）
５．７部のリオノールブルーＥの代わりに、４．０部のＰｉｇｍｅｎｔ  Ｒｅｄ  １６８と、１．７部のＰｉｇｍｅｎｔ  Ｏｒａｎｇｅ  ３６とを使用した以外は実施例１０と同様にして赤色分散体を作製し、ついで、不揮発成分２０％の赤色レジストを作製した。
こうして得られた赤色レジストについて、実施例１０と同様にして感度測定を実施した。結果を表５に示す。
【００５５】
［実施例１２］
（緑色レジストの作製）
５．７部のリオノールブルーＥの代わりに、４．０部のＰｉｇｍｅｎｔ  Ｇｒｅｅｎ  ３６と、１．７部のＰｉｇｍｅｎｔ  Ｙｅｌｌｏｗ  １５４とを使用した以外は実施例１０と同様にして緑色分散体を作製し、ついで、不揮発成分２０％の緑色レジストを作製した。
こうして得られた緑色レジストについて、実施例１０と同様にして感度測定を実施した。結果を表５に示す。
【００５６】
［比較例５］
（青色レジストの作製）
チオール化合物として、トリメチロールプロパントリス（３−メルカプトブチレート）の代わりにトリメチロールプロパントリス（３−メルカプトプロピオネート）を使用した以外は実施例１０と同様にして、不揮発成分２０％の青色レジストを作製した。
こうして得られた青色レジストについて、実施例１０と同様にして感度測定を実施した。結果を表５に示す。
【００５７】
［比較例６］
（青色レジストの作製）
光重合開始剤として０．８部の２−メチル−１−（４−メチルチオフェニル）−２−モルホリノ−プロパン−１−オンの代わりに２部の２−（４−メトキシフェニル）−４，６−ビス（トリクロロメチル）−ｓ−トリアジンを添加して、チオール化合物を添加しない以外は実施例１０と同様にして青色レジストを作製した。
こうして得られた青色レジストについて、実施例１０と同様にして感度測定を実施した。結果を表５に示す。
【００５８】
［比較例７］
（赤色レジストの作製）
チオール化合物として、トリメチロールプロパントリス（３−メルカプトブチレート）の代わりにトリメチロールプロパントリス（３−メルカプトプロピオネート）を使用した以外は実施例１１と同様にして不揮発成分２０％の赤色レジストを作製した。
こうして得られた赤色レジストについて、実施例１０と同様にして感度測定を実施した。結果を表５に示す。
【００５９】
［比較例８］
（赤色レジストの作製）
光重合開始剤として０．８部の２−メチル−１−（４−メチルチオフェニル）−２−モルホリノ−プロパン−１−オンの代わりに２部の２−（４−メトキシフェニル）−４，６−ビス（トリクロロメチル）−ｓ−トリアジンを添加して、チオール化合物を添加しない以外は実施例１１と同様にして不揮発成分２０％の赤色レジストを作製した。
こうして得られた赤色レジストについて、実施例１０と同様にして感度測定を実施した。結果を表５に示す。
【００６０】
［比較例９］
（緑色レジストの作製）
チオール化合物として、トリメチロールプロパントリス（３−メルカプトブチレート）の代わりにトリメチロールプロパントリス（３−メルカプトプロピオネート）を使用した以外は実施例１２と同様にして不揮発成分２０％の赤色レジストを作製した。
こうして得られた赤色レジストについて、実施例１０と同様にして感度測定を実施した。結果を表５に示す。
【００６１】
［比較例１０］
（緑色レジストの作製）
光重合開始剤として０．８部の２−メチル−１−（４−メチルチオフェニル）−２−モルホリノ−プロパン−１−オンの代わりに２部の２−（４−メトキシフェニル）−４，６−ビス（トリクロロメチル）−ｓ−トリアジンを添加してチオール化合物を添加しない以外は実施例１２と同様にして不揮発成分２０％の緑色レジストを作製した。
こうして得られた緑色レジストについて、実施例１０と同様にして感度測定を実施した。結果を表５に示す。
【００６２】
【表５】
2004264435.tif 000010
【００６３】
表５から明らかなように、実施例１０〜１２で得られたレジストは、酸素遮断膜を形成しなくても短時間の露光で硬化でき、各色のパターンを形成できた。また、２８日後においても高感度が維持されていて、保存安定性にも優れていた。
【００６４】
【発明の効果】
以上説明したように本発明の感光性組成物は、特定のチオール化合物を含有しているので、露光時における感度が優れ、また、その感度が長時間持続し保存安定性にも優れているので、大きなエネルギーを照射したり、過剰量の光重合開始剤を添加したり、酸素遮断膜を設置したりしなくても、使用時に十分な感度を確保でき、省エネルギー、生産コストの点から有用である。よって、このような感光性組成物を使用することによって、高性能のカラーフィルタを生産性良く提供することができる。